(57)【要約】【課題】遺伝子導入効率に優れた核酸複合体を提供する。【解決手段】芳香族環を核とし、それから放射状に伸延した複数のカチオン性の分岐鎖を有するカチオン性分岐型重合体であって、生体温度よりも低温の所定温度（Ｔ）よりも低い温度では親水性であり、該所定温度（Ｔ）よりも高い温度では疎水性であるカチオン性分岐型重合体よりなる遺伝子導入剤と、核酸とを複合させた核酸複合体を製造する方法。Ｎ，Ｎ−ジ置換−ジチオカルバミルメチル基を同一分子内に３個以上有する化合物をイニファターとし、これにカチオン性モノマーを光照射リビング重合させてカチオン性ポリマーブロック鎖を形成させた後、さらに、Ｎ−イソプロピルアクリルアミド又はその誘導体を光照射リビング重合させてそのポリマーブロック鎖を形成させて該カチオン性分岐型重合体を製造し、該カチオン性分岐型重合体と核酸とを前記所定温度（Ｔ）よりも高い温度で混合する。【選択図】図１
2009275001.tif 000002
【特許請求の範囲】
【請求項１】
芳香族環を核とし、それから放射状に伸延した複数のカチオン性の分岐鎖を有するカチオン性分岐型重合体であって、生体温度よりも低温の所定温度（Ｔ）よりも低い温度では親水性であり、該所定温度（Ｔ）よりも高い温度では疎水性であるカチオン性分岐型重合体よりなる遺伝子導入剤と、核酸とを複合させた核酸複合体を製造する方法であって、
Ｎ，Ｎ−ジ置換−ジチオカルバミルメチル基を同一分子内に３個以上有する化合物をイニファターとし、これにカチオン性モノマーを光照射リビング重合させてカチオン性ポリマーブロック鎖を形成させた後、さらに、Ｎ−イソプロピルアクリルアミド又はその誘導体を光照射リビング重合させてそのポリマーブロック鎖を形成させて該カチオン性分岐型重合体を製造し、
該カチオン性分岐型重合体と核酸とを前記所定温度（Ｔ）よりも高い温度で混合することにより核酸複合体を生成させることを特徴とする核酸複合体の製造方法。
【請求項２】
請求項１において、Ｎ，Ｎ−ジ置換−ジチオカルバミルメチル基を同一分子内に３個以上有する化合物は、ベンゼン環を核とし、この核に分岐鎖として３個以上の該Ｎ，Ｎ−ジ置換−ジチオカルバミルメチル基が結合していることを特徴とする核酸複合体の製造方法。
【請求項３】
請求項１又は２において、前記Ｎ，Ｎ−ジ置換−ジチオカルバミルメチル基は、Ｎ，Ｎ−ジアルキル−ジチオカルバミルメチル基であることを特徴とする核酸複合体の製造方法。
【請求項４】
請求項１ないし３のいずれか１項において、前記カチオン性モノマーが３−Ｎ，Ｎ−ジメチルアミノプロピルアクリルアミド、２−Ｎ，Ｎ−ジメチルアミノエチルメタクリレート、４−Ｎ，Ｎ−ジメチルアミノスチレン及び４−アミノスチレンからなる群から選択される少なくとも１種であることを特徴とする核酸複合体の製造方法。
【請求項５】
請求項１ないし４のいずれか１項において、Ｎ−イソプロピルアクリルアミド又はその誘導体のポリマーブロックの分子量が１，０００〜１０，０００であることを特徴とする核酸複合体の製造方法。
【請求項６】
請求項１ないし５のいずれか１項において、該カチオン性分岐型重合体の分子量が３，０００〜６００，０００であることを特徴とする核酸複合体の製造方法。
【請求項７】
請求項１ないし６のいずれか１項において、前記所定温度（Ｔ）は、２５〜３５℃の間の温度であることを特徴とする核酸複合体の製造方法。
【請求項８】
請求項１ないし７のいずれか1項において、前記カチオン性分岐型重合体を０．０５〜５０ｍｇ／ｍＬの濃度のカチオン性分岐型重合体水溶液として核酸と混合することを特徴とする核酸複合体の製造方法。
【発明の詳細な説明】
【技術分野】
【０００１】
本発明は、遺伝子導入剤と核酸とを複合させた核酸複合体の製造方法に関する。
【背景技術】
【０００２】
近年、ヒト疾患の分子遺伝学的要因が明らかになるにつれ、遺伝子治療研究がますます重要視されている。遺伝子治療法は標的とする部位でのＤＮＡの発現を目的としており、いかにＤＮＡを標的部位に到達させるか、いかにＤＮＡを標的部位に効率的に導入し、当該部位で機能的に発現させるかということが重要となる。外来ＤＮＡの導入のためのベクターとして、レトロウイルス、アデノウイルス又はヘルペスウイルスを含む多くのウイルスが、治療用遺伝子を運搬するように改変されて、遺伝子治療のヒトの臨床試験に使用されている。しかし感染及び免疫反応の危険性は依然として残されている。
【０００３】
ＤＮＡを細胞中に運搬するための非ウイルス系ベクターとして、カチオン性のスター型ポリマーが特許文献１，２に記載されている。
【特許文献１】ＷＯ２００４／０９２３８８
【特許文献２】特開２００７−０７０５７９
【発明の開示】
【発明が解決しようとする課題】
【０００４】
上記特許文献１，２では、核酸と遺伝子導入剤との核酸複合体は、水溶液中に分散しているため、生体内の一定部位に長期にわたって定置させることができない。
【０００５】
本出願人は、かかる短所を解決するものとして、Ｎ，Ｎ−ジアルキル−ジチオカルバミルメチル基を同一分子内に３個以上有する化合物をイニファターとし、これにカチオン性モノマーを光照射リビング重合させ、次いでＮ−イソプロピルアクリルアミドを光照射リビング重合させた分岐型重合体よりなる遺伝子導入剤を提案した（特願２００７−３４８８９。以下「先願」という。）。
【０００６】
この先願の遺伝子導入剤は、生体温度よりも低温の所定温度（Ｔ）よりも低い温度では親水性であり、該所定温度（Ｔ）よりも高い温度では疎水性である。
【０００７】
本発明は、この先願に開示される、生体温度よりも低温の所定温度（Ｔ）よりも低い温度では親水性であり、該所定温度（Ｔ）よりも高い温度では疎水性となる温度応答性を有した遺伝子導入剤を用いた核酸複合体であって、遺伝子導入効率がより一層高められた核酸複合体を製造する方法を提供することを目的とする。
【課題を解決するための手段】
【０００８】
本発明（請求項１）の核酸複合体の製造方法は、芳香族環を核とし、それから放射状に伸延した複数のカチオン性の分岐鎖を有するカチオン性分岐型重合体であって、生体温度よりも低温の所定温度（Ｔ）よりも低い温度では親水性であり、該所定温度（Ｔ）よりも高い温度では疎水性であるカチオン性分岐型重合体よりなる遺伝子導入剤と、核酸とを複合させた核酸複合体を製造する方法であって、Ｎ，Ｎ−ジ置換−ジチオカルバミルメチル基を同一分子内に３個以上有する化合物をイニファターとし、これにカチオン性モノマーを光照射リビング重合させてカチオン性ポリマーブロック鎖を形成させた後、さらに、Ｎ−イソプロピルアクリルアミド又はその誘導体を光照射リビング重合させてそのポリマーブロック鎖を形成させて該カチオン性分岐型重合体を製造し、該カチオン性分岐型重合体と核酸とを前記所定温度（Ｔ）よりも高い温度で混合することにより核酸複合体を生成させることを特徴とする。
【０００９】
請求項２の核酸複合体の製造方法は、請求項１において、Ｎ，Ｎ−ジ置換−ジチオカルバミルメチル基を同一分子内に３個以上有する化合物は、ベンゼン環を核とし、この核に分岐鎖として３個以上の該Ｎ，Ｎ−ジ置換−ジチオカルバミルメチル基が結合していることを特徴とする。
【００１０】
請求項３の核酸複合体の製造方法は、請求項１又は２において、前記Ｎ，Ｎ−ジ置換−ジチオカルバミルメチル基は、Ｎ，Ｎ−ジアルキル−ジチオカルバミルメチル基であることを特徴とする。
【００１１】
請求項４の核酸複合体の製造方法は、請求項１ないし３のいずれか１項において、前記カチオン性モノマーが３−Ｎ，Ｎ−ジメチルアミノプロピルアクリルアミド、２−Ｎ，Ｎ−ジメチルアミノエチルメタクリレート、４−Ｎ，Ｎ−ジメチルアミノスチレン及び４−アミノスチレンからなる群から選択される少なくとも１種であることを特徴とする。
【００１２】
請求項５の核酸複合体の製造方法は、請求項１ないし４のいずれか１項において、Ｎ−イソプロピルアクリルアミド又はその誘導体のポリマーブロックの分子量が１，０００〜１０，０００であることを特徴とする。
【００１３】
請求項６の核酸複合体の製造方法は、請求項１ないし５のいずれか１項において、該カチオン性分岐型重合体の分子量が３，０００〜６００，０００であることを特徴とする。
【００１４】
請求項７の核酸複合体の製造方法は、請求項１ないし６のいずれか１項において、前記所定温度（Ｔ）は、２５〜３５℃の間の温度であることを特徴とする。
【００１５】
請求項８の核酸複合体の製造方法は、請求項１ないし７のいずれか1項において、前記カチオン性分岐型重合体を０．０５〜５０ｍｇ／ｍＬの濃度のカチオン性分岐型重合体水溶液として核酸と混合することを特徴とする。
【発明の効果】
【００１６】
本発明によれば、遺伝子導入効率に優れた核酸複合体を製造することができる。
【００１７】
即ち、前記先願においては、温度応答性を有する遺伝子導入剤と核酸とを前記所定温度（Ｔ）よりも低い温度で混合しているが、本発明者らによるその後の研究により、上記所定温度（Ｔ）よりも高い温度で遺伝子導入剤と核酸とを混合して複合化させることにより、遺伝子導入効率に優れた核酸複合体が得られることを見出した。
【００１８】
この理由については次のように推察される。
本発明で用いる遺伝子導入剤は、ベンゼンを核とするスター型ポリマーであって、カチオン性ポリマーブロックを内郭へ導入し、外層へＮ−イソプロピルアクリルアミド又はその誘導体のポリマーブロックを導入したカチオン性分岐型重合体である。
【００１９】
この遺伝子導入剤を上記所定温度（Ｔ）よりも高い温度環境下に置くと、ポリ（Ｎ−イソプロピルアクリルアミド（又はその誘導体））ブロックが相転移して疎水結合的に凝集し、水溶液中でポリ（Ｎ−イソプロピルアクリルアミド（又はその誘導体））ブロックを包囲する１分子ミセルが形成される。一方で、内郭側のカチオン性ポリマーブロック同士は静電的にイオン反発する。この結果、このスター型ポリマーは、自己環化された３Ｄ構造の立体構造体となり、この複雑な立体構造により核酸を高密度に凝縮させて保持することが可能となり（以下、この現象を「自己環化現象」と称す場合がある。）、高い遺伝子導入活性を示すものとなる。
【００２０】
これに対し、本発明で用いる遺伝子導入剤を上記所定温度（Ｔ）よりも低い温度で核酸と複合させるべく水溶液中で遺伝子導入剤と核酸とを混合すると、低温で親水性のポリ（Ｎ−イソプロピルアクリルアミド（又はその誘導体））ブロックは、水溶液中で伸延した状態となり、各々の分岐鎖がフリーに伸延した状態で核酸複合体を形成してしまう。このような核酸複合体では、本発明方法によって得られる核酸複合体のようなスター型ポリマーの自己環化による特異的な立体構造に基く遺伝子導入活性の向上効果は得られない。
【００２１】
本発明において、イニファターとしてのＮ，Ｎ−ジ置換−ジチオカルバミルメチル基を同一分子内に３個以上有する化合物は、ベンゼン環を核とし、この核に分岐鎖として３個以上の該Ｎ，Ｎ−ジ置換−ジチオカルバミルメチル基が結合しているものが好ましく（請求項２）、このＮ，Ｎ−ジ置換−ジチオカルバミルメチル基は、Ｎ，Ｎ−ジアルキル−ジチオカルバミルメチル基であることが好ましい（請求項３）。
【００２２】
また、イニファターに光照射リビング重合させるカチオン性モノマーとしては、３−Ｎ，Ｎ−ジメチルアミノプロピルアクリルアミド、２−Ｎ，Ｎ−ジメチルアミノエチルメタクリレート、４−Ｎ，Ｎ−ジメチルアミノスチレン及び４−アミノスチレンからなる群から選択される少なくとも１種が好ましい（請求項４）。
【００２３】
また、カチオン性分岐型重合体に導入されるＮ−イソプロピルアクリルアミド又はその誘導体のポリマーブロックの分子量は１，０００〜１０，０００であることが好ましく（請求項５）、カチオン性分岐型重合体の分子量は３，０００〜６００，０００であることが好ましい（請求項６）。
【００２４】
また、カチオン性分岐型重合体が親水性又は疎水性となる生体温度より低温の所定温度（Ｔ）とは、２５〜３５℃の間の温度であることが好ましい（請求項７）。
【００２５】
本発明においては、遺伝子導入剤であるカチオン性分岐型重合体を０．０５〜５０ｍｇ／ｍＬの濃度の水溶液として核酸と混合することが好ましい（請求項８）。
【発明を実施するための最良の形態】
【００２６】
以下に本発明の核酸複合体の製造方法の実施の形態を詳細に説明する。
【００２７】
本発明の核酸複合体の製造方法は、芳香族環を核とし、それから放射状に伸延した複数のカチオン性の分岐鎖を有するカチオン性分岐型重合体であって、生体温度よりも低温の所定温度（Ｔ）よりも低い温度では親水性であり、該所定温度（Ｔ）よりも高い温度では疎水性であるカチオン性分岐型重合体よりなる遺伝子導入剤と、核酸とを複合させた核酸複合体を製造する方法であって、Ｎ，Ｎ−ジ置換−ジチオカルバミルメチル基を同一分子内に３個以上有する化合物をイニファターとし、これにカチオン性モノマーを光照射リビング重合させてカチオン性ポリマーブロック鎖を形成させた後、さらに、Ｎ−イソプロピルアクリルアミド又はその誘導体を光照射リビング重合させてそのポリマーブロック鎖を形成させて該カチオン性分岐型重合体を製造し、該カチオン性分岐型重合体と核酸とを前記所定温度（Ｔ）よりも高い温度で混合することにより核酸複合体を生成させることを特徴とする。
【００２８】
［遺伝子導入剤］
＜カチオン性分岐型重合体＞
まず、本発明に係る遺伝子導入剤を構成するカチオン性分岐型重合体及びその製造方法について説明する。
【００２９】
このカチオン性分岐型重合体は、Ｎ，Ｎ−ジ置換−ジチオカルバミルメチル基を同一分子内に３個以上有する化合物をイニファターとし、これにカチオン性モノマーを光照射リビング重合させてカチオン性ポリマーブロック鎖を形成させた後、さらに、Ｎ−イソプロピルアクリルアミド又はその誘導体を光照射リビング重合させてそのポリマーブロック鎖を形成させた分岐型重合体であり、芳香族環を核とし、それから放射状に伸延した複数のカチオン性の分岐鎖を有するカチオン性分岐型重合体である。
【００３０】
このカチオン性分岐型重合体は、温度感応性のＮ−イソプロピルアクリルアミド又はその誘導体のポリマーブロック鎖を有することにより、生体温度よりも低温の所定温度（Ｔ）よりも低い温度では親水性であり、該所定温度（Ｔ）よりも高い温度では疎水性である。この生体温度よりも低温度の所定温度（Ｔ）とは、２５〜３５℃、例えば３０℃前後であることが好ましく、Ｎ−イソプロピルアクリルアミドのポリマーブロック鎖を導入した場合には、通常、この所定温度（Ｔ）は約３０℃である。
【００３１】
本発明に係るカチオン性分岐型重合体は、Ｎ，Ｎ−ジ置換−ジチオカルバミルメチル基、好ましくはＮ，Ｎ−ジアルキル−ジチオカルバミルメチル基を同一分子内に３個以上有する化合物をイニファターとし、これにカチオン性モノマーを光照射リビング重合させてカチオン性ポリマーブロック鎖を形成させた後、Ｎ−イソプロピルアクリルアミド又はその誘導体を光照射リビング重合させて、Ｎ−イソプロピルアクリルアミド又はその誘導体のポリマーブロック鎖を形成させ、基端側がカチオン性ポリマーブロックで、先端側がＮ−イソプロピルアクリルアミド又はその誘導体のポリマーブロック（以下、「感温性ポリマーブロック」と称す場合がある。）のブロックコポリマーよりなる分岐鎖を形成することにより、製造される。
【００３２】
なお、本明細書において、イニファターとは、光照射によりラジカルを発生させる重合開始剤、連鎖移動剤としての機能と共に、成長末端と結合して成長を停止する機能、さらに光照射が停止すると重合を停止させる重合開始・重合停止剤として機能する分子のことである。
【００３３】
イニファターとなるＮ、Ｎ−ジ置換−ジチオカルバミルメチル基を同一分子内に３個以上有する化合物としては、ベンゼン環に該Ｎ，Ｎ−ジ置換−ジチオカルバミルメチル基、好ましくはＮ，Ｎ−ジアルキル−ジチオカルバミルメチル基が３個以上分岐鎖として結合しているものが好適であり、具体的には次が例示される。即ち、３分岐鎖化合物としては、１，３，５−トリ（ブロモメチル）ベンゼンとＮ，Ｎ−ジアルキルジチオカルバミン酸ナトリウム（ナトリウムＮ，Ｎ−ジアルキルジチオカルバメート）とをエタノール中で付加反応させて得られる１，３，５−トリ（Ｎ，Ｎ−ジアルキルジチオカルバミルメチル）ベンゼンであり、４分岐鎖化合物としては、１，２，４，５−テトラキス（ブロモメチル）ベンゼンとＮ，Ｎ−ジアルキルジチオカルバミン酸ナトリウム（ナトリウムＮ，Ｎ−ジアルキルジチオカルバメート）とをエタノール中で付加反応させて得られる１，２，４，５−テトラキス（Ｎ，Ｎ−ジアルキルジチオカルバミルメチル）ベンゼンであり、６分岐鎖化合物としては、ヘキサキス（ブロモメチル）ベンゼンとＮ，Ｎ−ジアルキルジチオカルバミン酸ナトリウム（ナトリウムＮ，Ｎ−ジアルキルジチオカルバメート）とをエタノール中で付加反応させて得られるヘキサキス（Ｎ，Ｎ−ジアルキルジチオカルバミルメチル）ベンゼンが挙げられる。なお、ここで、Ｎ，Ｎ−ジアルキル−ジチオカルバミルメチル基に含まれるジアルキル部分のアルキル基としては、エチル基等の炭素数２〜１８個のアルキル基が好ましいが、アルキル基に限らず、フェニル基など芳香族系の炭化水素基であっても構わない。即ち、Ｎ，Ｎ−ジアルキル−ジチオカルバミルメチル基に限らず、Ｎ，Ｎ−ジアリールジチオカルバミルメチル基等を含む、脂肪族炭化水素基及び／又は芳香族炭化水素基で置換されたＮ，Ｎ−ジ置換ジチオカルバミルメチル基であれば目的を達成することができる。
【００３４】
上記のイニファターは、アルコール等の極性溶媒に対しては殆ど不溶であるが、非極性溶媒には易溶である。この非極性溶媒としては炭化水素、ハロゲン化炭化水素が好適であり、特に、ベンゼン、トルエン、クロロホルム又は塩化メチレン、中でも特にトルエンが好適である。
【００３５】
このイニファターに重合させるカチオン性モノマーとしては、アクリル酸誘導体、スチレン誘導体等のビニル系モノマーが好適であり、３−Ｎ，Ｎ−ジメチルアミノプロピルアクリルアミド、２−Ｎ，Ｎ−ジメチルアミノエチルメタクリレート、４−Ｎ，Ｎ−ジメチルアミノスチレン、４−アミノスチレン等が挙げられるが、特に、耐加水分解性に優れることから、３−Ｎ，Ｎ−ジメチルアミノプロピルアクリルアミドＣＨ２＝ＣＨＣＯＮＨＣ３Ｈ６Ｎ（ＣＨ３）２、２−Ｎ，Ｎ−ジメチルアミノエチルメタクリレートといったアクリル系モノマーが好ましい。カチオン性モノマーは１種を単独で用いてもよく、２種以上を混合して用いてもよい。
【００３６】
イニファターと上記カチオン性モノマーとを反応させるには、イニファター及びカチオン性モノマーを含んでなる原料溶液を調製し、これに光照射することによって、イニファターに対しカチオン性モノマーが結合した反応生成物を生成させる。この溶液の溶媒としては、アルカン、アルケン、アロマチック、ハロゲン化炭化水素が好適であり、具体的にはベンゼン、トルエン、クロロホルム、四塩化炭素又は塩化メチレンが挙げられ、中でもトルエン又はクロロホルムが好適である。
【００３７】
この原料溶液中のカチオン性モノマー濃度は０．５Ｍ以上、例えば０．５〜２．５Ｍが好適である。イニファターの濃度は０．１〜１００ｍＭ程度が好適である。
【００３８】
照射する光の波長は３００〜４００ｎｍが好適である。光の照射時間は照射強度にも依存するが、１〜６０分程度が好適であり、１μＷ／ｃｍ２〜１０ｍＷ／ｃｍ２程度の低い照射強度で１分〜３０分程度が特に好適である。
【００３９】
この光照射により、反応液中に目的とする分岐型重合体が生成するので、必要に応じ精製して分岐型重合体よりなるカチオン性ホモポリマーを得る。
【００４０】
このようにして生成した分岐型重合体よりなるカチオン性ホモポリマーに対し、Ｎ−イソプロピルアクリルアミド又はその誘導体を光照射リビング重合によりブロック共重合させて目的とするカチオン性分岐型重合体とする。
【００４１】
Ｎ−イソプロピルアクリルアミド又はその誘導体を光照射リビング重合によりブロック共重合させるには、上記のようにして合成したカチオン性分岐型重合体（ホモポリマー）をメタノール等の溶媒に溶解させ、これにＮ−イソプロピルアクリルアミド又はその誘導体を混合し、光を照射して重合させればよい。なお、Ｎ−イソプロピルアクリルアミドとその誘導体の２種以上を用いても良い。この重合反応を開始する際の溶液中におけるカチオン性ホモポリマーの濃度は０．０１〜１０重量％程度が好適であり、Ｎ−イソプロピルアクリルアミド又はその誘導体の濃度は０．３〜３０重量％程度が好適である。光の照射条件は、光波長２５０〜４００ｎｍ、照射時間１〜１５０分、照射強度１００〜１０，０００μＷ／ｃｍ２程度が好適である。
【００４２】
このようにして、イニファターに対してまずカチオン性モノマーを光照射リビング重合させ、次いでＮ−イソプロピルアクリルアミド又はその誘導体を光照射リビングブロック共重合させることにより、基端側がカチオン性ポリマーブロック、先端側が感温性ポリマーブロックで構成されたブロックコポリマー鎖よりなる分岐鎖を有する分岐型共重合体（ブロックコポリマー）を得ることができる。
【００４３】
本発明において、このブロックコポリマーよりなるカチオン性分岐型重合体の分子量は、これを構成するイニファター、カチオン性モノマー、及びＮ−イソプロピルアクリルアミド又はその誘導体の種類等によっても異なり、一概には言えないが、３，０００〜６００，０００、特に３，０００〜１５０，０００であることが好ましい。カチオン性分岐型重合体の分子量が小さ過ぎると、本発明に好適な分岐型コポリマーの分子設計を十分に行うことができず、カチオン性分岐型重合体の分子量が大き過ぎると、代謝性、生分解性などが劣る傾向にあり、好ましくない。
【００４４】
また、カチオン性分岐型重合体中のカチオン性ポリマーブロック及び感温性ポリマーブロックの各々の分子量についても、各々のポリマーブロックを構成するモノマーの種類等によっても異なり、一概には言えないが、カチオン性ポリマーブロックの分子量は５，０００〜１，５００，０００、特に１５，０００〜１５０，０００であり、感温性ポリマーブロックの分子量は１，０００〜１０，０００、特に３，０００〜８，０００であることが好ましい。
【００４５】
カチオン性ポリマーブロックの分子量が小さ過ぎると遺伝子導入活性が劣る傾向にあり、大き過ぎると、カチオン性分岐型重合体の分子量が徒に大きくなり、好ましくない。
【００４６】
また、感温性ポリマーブロックの分子量が小さ過ぎると、生体温度よりも低温の所定温度（Ｔ）、例えば３０℃以上の温度でも水溶液中で安定してしまい、前述の自己環化現象が起こらず、大き過ぎると、カチオン性分岐型重合体が乳化してマクロ粒子を形成してしまい、好ましくない。
【００４７】
なお、本明細書において、分子量とは、ＧＰＣ（ゲルパーミエーションクロマトグラフィー）によるポリエチレングリコール換算の数平均分子量をさす。
【００４８】
このようなカチオン性分岐型重合体を光架橋することにより、遺伝子導入活性が高められることが本発明者らにより先に報告されているが、このものは、淡黄褐色の着色がみられる。これに対して、本発明に係る遺伝子導入剤（カチオン性分岐型重合体）は、光架橋体でみられる淡黄褐色への着色などがなく、無色である。これは、光架橋によるカチオン性ポリマーブロックの側鎖のアミノ基等へのダメージが少ない又は無いためと考えられる。遺伝子導入剤として遺伝子や細胞へ作用させる遺伝子導入剤水溶液は、着色しているよりも無色であることの方が、利用者への心象が良いことから、本発明の遺伝子導入剤は、このように着色がない点においても優れている。
【００４９】
［核酸複合体の製造］
上述のようにして得られるカチオン性分岐型重合体よりなる本発明に係る遺伝子導入剤（ベクター）を用いて、核酸を核酸含有複合体として包囲させることによって、生体内の酵素による核酸の失活、分解を抑制することができる。
【００５０】
本発明においては、前述のカチオン性分岐型重合体よりなる遺伝子導入剤を好ましくは０．０５〜５０ｍｇ／ｍＬの濃度の水溶液とし、この遺伝子導入剤の水溶液に対して、前記所定温度（Ｔ）よりも高い温度で核酸を混合することにより、遺伝子導入剤と核酸とを複合化させる。この際、核酸に対して遺伝子導入剤が過剰量となるように混合し、遺伝子導入剤を核酸に対し飽和状態にして核酸含有複合体として複合化させるのが好ましい。なお、上記した遺伝子導入剤水溶液とは、あくまで水を主溶媒成分とする溶液を意味し、当業者に周知のＴｒｉｓ・ＥＤＴＡバッファー、ＮａＣｌ、エタノールなどを含有させることも可能である。
【００５１】
ここで、遺伝子導入剤と核酸とを混合する際の遺伝子導入剤即ちカチオン性分岐型重合体水溶液中のカチオン性分岐型重合体の濃度が０．０５ｍｇ／ｍＬ未満であっても５０ｍｇ／ｍＬを超えても最終的に生体細胞へ作用させるに適当な核酸複合体を形成し得ない。特に、カチオン性分岐型重合体濃度が高い場合には、カチオン性分岐型重合体と核酸との混合温度を前記所定温度（Ｔ）より高めた際に、分子間の凝集頻度が高くなり、乳化してマクロ粒子を形成してしまい好ましくない。カチオン性分岐型重合体と核酸とを混合する際のより好適なカチオン性分岐型重合体水溶液のカチオン性分岐型重合体濃度は０．１〜５．０ｍｇ／ｍＬである。
【００５２】
また、カチオン性分岐型重合体水溶液と核酸とを混合する際の温度が、前記所定温度（Ｔ）より低いと、カチオン性分岐型重合体が親水性となり、前述の自己環化現象による核酸の凝集効果が得られず、本発明の目的を達成し得ない。カチオン性分岐型重合体の自己環化現象を十分に得る上でカチオン性分岐型重合体と核酸との混合時の温度は前述の所定温度（Ｔ）よりも数℃以上高い温度とすることが好ましい。ただし、この温度が過度に高いとポリマー自体の溶解性が変わって自己環化現象に悪い影響を及ぼしたり、細胞へ作用させる温度まで冷却する際に塩の析出や相分離などの予期せぬ現象が起こる可能性も否定できないことから、混合時の温度は前述の所定温度（Ｔ）より１０℃高い温度以下とすることが好ましい。例えば前記所定温度（Ｔ）が３０℃であれば、３２〜３７℃でカチオン性分岐型重合体と核酸との混合、複合化を行うことが好ましい。
【００５３】
カチオン性分岐型重合体と核酸との混合は、より具体的には、前述の所定濃度のカチオン性分岐型重合体水溶液を調製し、別に、核酸の水溶液を調製し、両液をそれぞれ混合時の温度に加温し、当該温度で両液を混合することにより行われる。
【００５４】
核酸の好ましい例としては、単純ヘルペスウイルスチミジンキナーゼ遺伝子（ＨＳＶ１−ＴＫ遺伝子），ｐ５３癌抑制遺伝子及びＢＲＣＡ１癌抑制遺伝子やサイトカイン遺伝子としてＴＮＦ−α遺伝子，ＩＬ−２遺伝子，ＩＬ−４遺伝子，ＨＬＡ−Ｂ７／ＩＬ−２遺伝子，ＨＬＡ−Ｂ７／Ｂ２Ｍ遺伝子，ＩＬ−７遺伝子，ＧＭ−ＣＳＦ遺伝子，ＩＦＮ−γ遺伝子及びＩＬ−１２遺伝子などのサイトカイン遺伝子並びにｇｐ−１００，ＭＡＲＴ−１及びＭＡＧＥ−１などの癌抗原ペプチド遺伝子が癌治療に利用できる。
【００５５】
また、ＶＥＧＦ遺伝子，ＨＧＦ遺伝子及びＦＧＦ遺伝子などのサイトカイン遺伝子並びにｃ−ｍｙｃアンチセンス，ｃ−ｍｙｂアンチセンス，ｃｄｃ２キナーゼアンチセンス，ＰＣＮＡアンチセンス，Ｅ２Ｆデコイやｐ２１（ｓｄｉ−１）遺伝子が血管治療に利用できる。また、上記のようなＤＮＡの導入、遺伝子発現のみならず、細胞内のｍＲＮＡを破壊するＲＮＡ干渉をｓｉＲＮＡの導入で行うことも可能である。かかる一連の遺伝子は当業者には良く知られたものである。
【００５６】
本発明の核酸複合体の粒径は５０〜４００ｎｍ程度が好適である。これよりも小さいと、核酸複合体内部の核酸にまで酵素の作用が及ぶおそれ、あるいは腎臓にて濾過排出されるおそれがある。また、これよりも大きいと、細胞に導入されにくくなるおそれがある。
【００５７】
核酸は、細胞に導入されることによりその細胞内で機能を発現することができるような形態で用いる。例えばＤＮＡの場合、導入された細胞内で当該ＤＮＡが転写され、それにコードされるポリペプチドの産生を経て機能発現されるように当該ＤＮＡが配置されたプラスミドとして用いる。好ましくは、プロモーター領域、開始コドン、所望の機能を有する蛋白質をコードするＤＮＡ、終止コドン及びターミネーター領域が連続的に配列されている。
【００５８】
所望により２種以上の核酸をひとつのプラスミドに含めることも可能である。
【００５９】
本発明において、核酸を導入する対象として望ましい「細胞」としては、当該核酸の機能発現が求められるものであり、このような細胞としては、例えば使用する核酸（すなわちその機能）に応じて種々選択され、例えば心筋細胞、平滑筋細胞、繊維芽細胞、骨格筋細胞、血管内皮細胞、骨髄細胞、骨細胞、血球幹細胞、血球細胞等が挙げられる。また、単球、樹状細胞、マクロファージ、組織球、クッパー細胞、破骨細胞、滑膜Ａ細胞、小膠細胞、ランゲルハンス細胞、類上皮細胞、多核巨細胞等、消化管上皮細胞・尿細管上皮細胞などである。
【００６０】
本発明の核酸複合体は任意の方法で生体に投与することができる。
【００６１】
当該投与方法としては静脈内又は動脈内への注入が特に好ましいが、筋肉内、脂肪組織内、皮下、皮内、リンパ管内、リンパ節内、体腔（心膜腔、胸腔、腹腔、脳脊髄腔等）内、骨髄内への投与の他に病変組織内に直接投与することも可能である。
【００６２】
この核酸複合体を有効成分とする医薬は、更に必要に応じて製剤上許容し得る担体（浸透圧調整剤，安定化剤、保存剤、可溶化剤、ｐＨ調整剤、増粘剤等）と混合することが可能である。これら担体は公知のものが使用できる。
【００６３】
また、この核酸複合体を有効成分とする医薬は、含まれる核酸の種類が異なる２種以上の核酸含有複合体を含めたものも包含される。このような複数の治療目的を併せ持つ医薬は、多様化する遺伝子治療の分野で特に有用である。
【００６４】
投与量としては、動物、特にヒトに投与される用量は目的の核酸、投与方法及び治療される特定部位等、種々の要因によって変化する。しかしながら、その投与量は治療的応答をもたらすに十分であるべきである。
【００６５】
この核酸複合体は、好ましくは遺伝子治療に適用される。適用可能な疾患としては、当該複合体に含められる核酸の種類によって異なるが、末梢動脈疾患、冠動脈疾患、動脈拡張術後再狭窄等の病変を生じる循環器領域での疾患に加え、癌（悪性黒色腫、脳腫瘍、転移性悪性腫瘍、乳癌等）、感染症（ＨＩＶ等）、単一遺伝病（嚢胞性線維症、慢性肉芽腫、α１−アンチトリプシン欠損症、Gaucher病等）等が挙げられる。
【００６６】
また、この核酸複合体の水溶液を基材に塗布などにより付着させ、必要に応じ乾燥させることにより、核酸を担持したポリマーのコーティング等が形成される。
【００６７】
上記の核酸複合体を基材に付着させる場合、基材としてはシート状のものが好適である。このシート状基材の厚さは０．０５〜１０ｍｍ程度であることが好ましく、シート面の大きさは、方形の場合、一辺が１〜２０ｍｍであり他辺が１〜２０ｍｍであり、円形又は楕円形の場合、径は１〜２０ｍｍ程度が好ましい。基材の材料としては、ポリオレフィン、ポリスチレン、ポリエステル、ポリアミド、ポリウレタン、シリコン樹脂、フッ素樹脂などの合成樹脂が好適である。この基材は多孔質であってもよい。
【００６８】
この基材に対する核酸複合体の付着量は、基材表面１ｃｍ２当り０．００１〜１０ｍｇ程度が好ましい。
【００６９】
核酸複合体を担持させた基材よりなる遺伝子導入材料は、皮下組織、心筋組織、病変組織、病変血管を包囲するようにシート状基材を配置したり、カバードステントのフィルムへ塗布することによって生体内に配置したり、生体外面に粘着テープを用いて貼り付けたりするようにして用いられる。
【実施例】
【００７０】
以下に実施例を挙げて本発明をより具体的に説明する。
【００７１】
［実施例１］
ｉ）イニファターの合成
イニファターとしての１，２，４，５−テトラキス（Ｎ，Ｎ−ジエチルジチオカルバミルメチル）ベンゼンを次のようにして合成した。
１，２，４，５−テトラキス（ブロモメチルベンゼン）５．０ｇとＮ，Ｎ−ジエチルジチオカルバミン酸ナトリウム３４．０ｇをエタノール１００ｍＬ中へ加え、遮光下で室温にて４日間攪拌した。沈殿物を濾過し、３リットルのメタノールへ投入して３０分間攪拌して濾過した。この操作を繰り返して合計４回行った。沈殿物をトルエン２００ｍＬへ溶解した後、１００ｍＬのメタノールを加えて５０℃に加温し、冷蔵庫中で１５時間保管して再結晶させ、結晶を濾別後に大量のメタノールで洗浄した。結晶を室温で減圧乾燥して、白色の１，２，４，５−テトラキス（Ｎ，Ｎ−ジエチルジチオカルバミルメチル）ベンゼンの針状結晶を得た（収率９０％）。
高速液体クロマトグラフィーにより、原料ピークが消失し、精製物が単一物質であることを確認した。
【００７２】
１Ｈ  ＮＭＲ（ｉｎ  ＣＤＣｌ３）の測定結果は、δ１．２６−１．３１ｐｐｍ（ｔ，２４Ｈ，ＣＨ２ＣＨ３），δ３．６９−３．７７ｐｐｍ（ｑ，８Ｈ，Ｎ（ＣＨ２ＣＨ３）２），δ３．９９−４．０７ｐｐｍ（ｑ，８Ｈ，Ｎ（ＣＨ２ＣＨ３）２），δ４．５７ｐｐｍ（ｓ，８Ｈ，Ａｒ−ＣＨ２），δ７．４９ｐｐｍ（ｓ，２Ｈ，Ａｒ−Ｈ）となった。
【００７３】
【化１】
2009275001.tif 000003
【００７４】
ii)４分岐型スター型重合体よりなるカチオン性ホモポリマーの光重合による合成
３−Ｎ，Ｎ−ジメチルアミノプロピルアクリルアミドをカチオン性モノマーとして用い、１，２，４，５−テトラキス［（Ｎ，Ｎ−ジエチルジチオカルバミル）ポリ（３−Ｎ，Ｎ−ジメチルアミノプロピルアクリルアミド）−メチル］ベンゼン（以下、ｐＤＭＡＰＡＡｍと記載することがある。）よりなるカチオン性ホモポリマーの合成を行った。
即ち、上記ｉ)により合成した１，２，４，５−テトラキス（Ｎ，Ｎ−ジエチルジチオカルバミルメチル）ベンゼン４５．６ｍｇを２０ｍＬのトルエンへ溶解し、３−Ｎ，Ｎ−ジメチルアミノプロピルアクリルアミド（３−Ｎ，Ｎ−ＤＭＡＰＡＡｍ）７．９ｇを加えて混合し、全量をトルエンで５０ｍＬに調整した。３ｍｍ厚軟質ガラスセル中で激しく攪拌しながら高純度窒素ガスで５分間パージした後に、３００Ｗショートアークキセノンランプ（朝日分光社製、ＭＡＸ−３０１）で波長２５０ｎｍ〜４００ｎｍの混合紫外線を４０分間照射した。照射強度はウシオ電機社のＵＩＴ−１５０へＵＶＤ−Ｃ４０５（検出波長範囲３２０ｎｍ〜４７０ｎｍ）を装着して２．５ｍＷ／ｃｍ２に調整した。重合溶液をエバポレーターで濃縮し、ジエチルエーテルで重合物を再沈殿させ、クロロホルム／ジエチルエーテル系で３回再沈殿を繰り返して精製し、エーテルを蒸散させた後に少量の水へ溶解し、０．２μｍフィルターで濾過してから凍結乾燥させて４分岐型スター型ホモポリマーｐＤＭＡＰＡＡｍよりなるカチオン性ホモポリマーを得た（重合率３２％）。このカチオン性ホモポリマーの分子量はＧＰＣにより、５８，０００（Ｍｗ／Ｍｎ＝１．３１）と測定された。
【００７５】
１Ｈ  ＮＭＲ（ｉｎ  Ｄ２Ｏ）の測定結果は、δ１．５−１．８ｐｐｍ（ｂｒ，２Ｈ，−ＣＨ２ＣＨ２ＣＨ２−），δ２．１−２．２ｐｐｍ(ｂｒ，６Ｈ，Ｎ−ＣＨ３)，δ２．２−２．４ｐｐｍ（ｂｒ，２Ｈ，ＣＨ２−Ｎ），δ３．０−３．４ｐｐｍ（ｂｒ，２Ｈ，ＮＨ−ＣＨ２），δ７．４−７．８ｐｐｍ（ｂｒ，１Ｈ，−ＮＨ−）となった。
【００７６】
【化２】
2009275001.tif 000004
【００７７】
iii)カチオン性ホモポリマーへのＮ−イソプロピルアクリルアミドのブロック共重合
上記ii）で合成した分子量５８，０００の４分岐型カチオン性ホモポリマー３．０ｇを約３０ｍＬのメタノールへ溶解し、ここへＮ−イソプロピルアクリルアミド１．０ｇを加えて溶解し、全量をメタノールで５０ｍＬとした。この液をガラス容器中で激しく攪拌しながら高純度窒素ガスを１０分間パージした後に、光照射時間を１０分とした以外は前記ii）と同様の手法で光照射による重合を行い、その後同様に濃縮して、ジエチルエーテルで再沈殿させ、ポリマー成分を回収後、クロロホルム／ジエチルエーテル系で３回再沈殿処理を行い、テトラキス｛Ｎ，Ｎ−ジエチルジチオカルバミル−ポリ（Ｎ−イソプロピルアクリルアミド）−ブロック−ポリ（３−Ｎ，Ｎ−ジメチルアミノプロピルアクリルアミド）−メチル｝ベンゼンを得た（重合率２０％）。
分子量はＧＰＣにより６１，０００（Ｍｗ／Ｍｎ＝１．６８）と測定された。
【００７８】
【化３】
2009275001.tif 000005
【００７９】
以上より、３−Ｎ，Ｎ−ジメチルアミノプロピルアクリルアミドのポリマーブロック（分子量５８，０００）と、Ｎ−イソプロピルアクリルアミドのポリマーブロック（分子量３，０００）が導入された４分岐型スター型ブロックコポリマー（４分岐型スター型カチオン性／感温性ブロック共重合体）が合成されたことが確認された。
【００８０】
重水中でのＮＭＲでは、加温することでチューブ内で白濁が起こり、Ｎ−イソプロピルアクリルアミドのポリマーブロック由来のピークシグナルの減少・消滅の現象が確認された。なお、重合時間を延長することでＮ−イソプロピルアクリルアミドのポリマーブロック鎖長を延長することが可能であったが、３−Ｎ，Ｎ−ジメチルアミノプロピルアクリルアミドのポリマーブロック鎖長が分子量５８，０００の場合は、Ｎ−イソプロピルアクリルアミドのポリマーブロック鎖長が分子量１０，０００を超える領域から水（３０℃以上）に対する溶解性が落ち、懸濁乳化する傾向があった。
【００８１】
iv）ブロック共重合体の解析
iii）で合成した４分岐型スター型カチオン性／感温性ブロック共重合体の１００ｍｇ／ｍＬ濃度の水溶液を２０℃の温度条件下で調製した。この溶液を３５℃まで加温すると溶液は乳濁し、このポリマーが温度に感応してＮ−イソプロピルアクリルアミドブロック鎖が疎水化して乳濁したことが確認された。溶液を３５℃のまま水で希釈していくと、約２０倍希釈（５ｍｇ／ｍＬ濃度）で溶液は無色透明溶液となり、０．２μｍシリンジフィルターで濾過が可能となった。
【００８２】
静的光散乱装置（MALVERN  ZETA-SIZER  NANO）による粒子径の測定結果は、カチオン性ホモポリマーが粒子径６．３ｎｍでカチオン性／感温性ブロックコポリマーが６．７ｎｍと測定された。ここで、カチオン性／感温性ブロックコポリマーの分子量（粒子径）がＧＰＣによる計算値と大きな差がないだけでなく、２倍、数倍となるような大きな変化は確認されていないため、カチオン性／感温性ブロックコポリマーは水中で複数の分子が会合することなく、同一分子内でミセルを形成するような、つまり、ポリマーの先端側が会合した自己環化現象が起きていると考えられた。
【００８３】
ｖ）遺伝子導入活性
インビトロでの細胞遺伝子導入実験を行った。
細胞にはＣＯＳ−１細胞を使用し、ＤＮＡにはｐＧＬ３コントロールベクターを使用した。播種密度６×１０４個／ｍＬで２４Ｗｅｌｌ培養皿へ播種し、培養２４時間後に遺伝子導入を行った。上記iii）で合成した４分岐型スター型カチオン性／Ｎ−イソプロピルアクリルアミドブロックコポリマーを遺伝子導入剤として使用し、遺伝子導入剤中の単位重量あたりの陽電荷数は、ＧＰＣによるカチオン性ブロック及びＮ−イソプロピルアクリルアミドブロックの各分子量とカチオン性ポリマーのモノマー単位の分子量１５６から計算して求めた。ＤＮＡ中の単位重量あたりの陰電荷数は配列マップによる塩基対数と核酸塩基の平均的分子量６６０とから計算した。
【００８４】
この遺伝子導入剤の水溶液（１ｍｇ／ｍＬ濃度）を３７℃に加温して攪拌し、さらに同様に３７℃に温調したＤＮＡのＴｒｉｓ・ＥＤＴＡ溶液及びＯＰＴＩ−ＭＥＭと混合して３０分間インキュベートした。混合比は電荷数の関係が陽電荷数が陰電荷数の２０倍となるように調整し、０．５μｇのＤＮＡが各Ｗｅｌｌへ投与されるように溶液を調整し、培養細胞へ加えた。３時間後、ＯＰＴＩ−ＭＥＭ溶液を除去し、ＰＢＳで洗浄後、完全培地を加えて培養した。培養４８時間後にルシフェラーゼアッセにより遺伝子導入活性の評価を行った（プロメガ社、アッセイキット試薬)。補正はタンパク濃度で行い、タンパク定量はＢｉｏＲａｄ社のＢｒａｄｆｏｒｄ試薬で行った。結果を図１に示す。
【００８５】
［比較例１］
実施例１のii)で合成した４分岐型スター型重合体よりなるカチオン性ホモポリマーを遺伝子導入剤として使用したこと以外は、実施例１のｖ）に準拠して遺伝子導入活性を調べ、結果を図１に示した。
【００８６】
［比較例２］
実施例１のｖ）において、遺伝子導入剤の水溶液とＤＮＡのＴｒｉｓ・ＥＤＴＡ溶液及びＯＰＴＩ−ＭＥＭとの混合に当たり、温度２８℃で温度調整したこと以外は、実施例１のｖ）に準拠して遺伝子導入活性を調べ、結果を図１に示した。
【００８７】
図１より、本発明によれば、無電荷でＤＮＡとイオン的な相互作用のないＮ−イソプロピルアクリルアミドブロックを導入し、ＤＮＡとの混合温度を３０℃以上とするだけで、単分子ミセルの立体的な優位性が発現され、遺伝子導入活性が高められることが分かる。
【図面の簡単な説明】
【００８８】
【図１】実施例１及び比較例１，２における遺伝子導入活性の評価結果を示すグラフである。
【図１】
2009275001.tif 000006